(57)【特許請求の範囲】
【請求項１】
木材表面に浸透するステイン又は含浸剤での処理により、光誘発劣化に対して木材を保護する方法であって、該ステイン又は含浸剤が、
ａ）少なくとも１種の有機溶媒；及び
ｂ）式Ａ又はＢ：
【化２】
0004689778.tif 000029
（式中、
Ｅは、オキシルであり、Ｒは、水素であり、
式Ａにおいては、
ｎは、１であり、
Ｒ1は、水素、１〜４個の炭素原子のアルキル、グリシジル、又は１若しくは２個の酸素原子により中断されるか、１若しくは２個のヒドロキシル基で置換されるか、若しくは１若しくは２個の酸素原子で中断されかつ１若しくは２個のヒドロキシル基で置換された２〜４個の炭素原子のアルキルであるか、あるいは
Ｒ1は、−ＣＯＯＺ（式中、Ｚは、水素又は１〜４個の炭素原子のアルキルである）により置換された１〜４個の炭素原子のアルキルであり、
式Ｂにおいては、
ｍは、１又は２であり、
ｍが１のとき、
Ｒ2は、１〜４個の炭素原子のアルキルであるか、又はＲ2は、ＣＨ2（ＯＣＨ2ＣＨ2)nＯＣＨ3（式中、ｎは、１〜１２である）であり、
ｍが２のとき、
Ｒ2は、１〜８個の炭素原子のアルキレンである）で示されるヒンダードアミン化合物を含むことを特徴とする方法。
【請求項２】
成分（ｂ）の化合物が、
（ａ）ビス（１−オキシル−２，２，６，６−テトラメチルピペリジン−４−イル）セバケート；
（ｊ）１−オキシル−２，２，６，６−テトラメチル−４−メトキシ−ピペリジン；
（ｍ）１−オキシル−２，２，６，６−テトラメチル−４−アセトキシピペリジン；
（ｏ）１−オキシル−２，２，６，６−テトラメチル−４−プロポキシ−ピペリジン；
（ｒ）１−オキシル−２，２，６，６−テトラメチル−４−（２−ヒドロキシ−４−オキサペントキシ）ピペリジン；又は
（ｔ）１−オキシル−２，２，６，６−テトラメチル−４−ヒドロキシピペリジン
である請求項１記載の方法。
【請求項３】
ステイン又は含浸剤が、更に高分子バインダー材料を含む、請求項１又は２記載の方法。
【請求項４】
付加的な安定剤として、立体障害フェノール、亜リン酸塩若しくはホスホナイト、又はこれらの混合物を用いる、請求項１〜３のいずれか１項記載の方法。
【請求項５】
付加的なトップコートを木材に施す、請求項１〜４のいずれか１項記載の方法。
【発明の詳細な説明】
【０００１】
【発明の属する技術分野】
本発明は、熱及び光による損傷に対して、立体障害アミンＮ−オキシル又はＮ−ヒドロキシルで木材を安定化する方法並びに木材の安定化のための、立体障害アミンＮ−オキシル又はＮ−ヒドロキシルの使用に関する。
【０００２】
【従来の技術及び発明が解決しようとする課題】
強い日光に曝される木材表面は主に日光のＵＶ成分によって損傷される。この過程は太陽からの吸収赤外放射に基く熱によって強化さえされる。木材の高分子構成成分が劣化（分解）され、このことが表面の粗面化及び脱色を招く。したがって、微生物、特に菌類の増殖により更に損傷が生じる。
【０００３】
木材表面の視覚イメージを損なうことなく、光による損傷に対して木材を保護する通常の方法は、光安定剤、特にＵＶ吸収剤を含有する無色のニスで木材を被覆することである。
【０００４】
木材用ニスにフェノール性抗酸化剤を添加することも知られている。例えば、米国特許明細書３，２８５，８５５は、０．２重量％のフェノール性抗酸化剤を添加することによる、酸硬化性尿素／ホルムアルデヒドアルキド樹脂系家具用ニスの色安定化を開示している。ＵＶ吸収剤、抗酸化剤及び殺虫剤を含有する木材保護用コーティングが例えばＪＰ−Ａ−５９／１１５８０５に開示されている。
【０００５】
ＥＰ−Ａ−０  ４７９  ０７５は、木材ステイン用の立体障害アミン安定剤を開示しており、該安定剤は窒素原子において水素、アルキル、アリル、ヒドロキシメチル、ヒドロキシエチル、アシル、ベンゾイル又はベンジルで置換されている。
【０００６】
【課題を解決するための手段】
立体障害アミンＮ−オキシル類又はＮ−ヒドロキシル類は、木材に浸透するステイン又は含浸剤に用いられた場合、光誘発劣化に対する顕著な安定化活性を有することが今知見された。木材は、場合により、トップコートを具備してもよく、このトップコートは他の慣用光安定剤を含有してもよい。
【０００７】
本発明は先行技術に比べ、優れた木材基板に対する耐候性を与える。木材を追加のコーティングなしでそのままの状態にしておくこと又はそのようにして含浸した木材に非常に薄いか又は透明なコーティングだけを塗布することが可能である。このことは多くの場合に美的理由により望ましいことである。
【０００８】
木材は実質的にセルロース、ヘミセルロース及びリグニンを含有する複雑な高分子材料である。リグニン自身はコニフェリルアルコール由来の高分子量産物の複合混合物である。
【０００９】
特にリグニンは、化学線放射への暴露時に、変色を引き起こし、劣化を受ける。したがって、本発明の目的は、木材のリグニン部の光化学的劣化を防止することでもある。更に、リグニン分解の防止は菌類のための栄養源を除去し得、したがって、菌類攻撃を減少又は防止し得る。よって、いくつかの場合には、減少した量の殺生物剤を使用するか又は殺生物剤を実質的に使用しない。
【００１０】
したがって、本発明は木材表面に浸透するステイン又は含浸剤での処理により光誘発劣化に対して木材を保護する方法であって、該ステイン又は含浸剤が
ａ）少なくとも１つの有機溶媒；及び
ｂ）式Ｉ又はII：
【００１１】
【化２０】
0004689778.tif 000002
【００１２】
（式中、
Ｇ1及びＧ2は独立に１〜４個の炭素原子のアルキルであるか、又は一緒になってペンタメチレンであり、
Ｚ1及びＺ2はそれぞれメチルであるか、又はＺ1及びＺ2は一緒になって、場合によりエステル、エーテル、ヒドロキシ、オキソ、シアノヒドリン、アミド、アミノ、カルボキシ若しくはウレタン基によって置換されていてもよい結合基を形成し、
Ｅはオキシル又はヒドロキシルであり、
Ｘは無機又は有機アニオンであり、そして
カチオンの総電荷ｈはアニオンの総電荷ｊに等しい）のヒンダードアミン化合物を含むことを特徴とする方法に関する。
【００１３】
好ましいのは、成分（ｂ）の化合物において、Ｅはオキシル又はヒドロキシルであり；Ｚ1及びＺ2はそれぞれメチルであるか、又は一緒になって、１〜２００個の炭素原子並びに酸素原子及び窒素原子から選択した０〜６０個のヘテロ原子を含有する炭化水素結合部分である方法である。
【００１４】
Ｘについての例は、ホスフェート、カーボネート、ビカーボネート、ニトレート、クロリド、ブロミド、ビスルフィト、スルフィト、ビスルフェート、スルフェート、ボレート、カルボキシレート、アルキルスルホネート又はアリールスルホネート、ないしは例えばジエチレントリアミンペンタメチレンホスホネートのようなホスホネート等のＸを含む。特にカルボキシレートとしてのＸは主として１〜１８の炭素原子のモノ−、ジ−、トリ−又はテトラカルボン酸のカルボキシレート、例えばホルメート、アセテート、ベンゾエート、シトレート、オキサレート、タルトレート、アクリレート、メタクリレート、フマレート、マレエート、イタコネート、グリコレート、グルコネート、マレート、マンデレート、チグレート、アスコルベート、又はポリメタアクリレートであるか、あるいはニトリロトリ酢酸、ヒドロキシエチルエチレンジアミントリ酢酸、エチレンジアミンテトラ酢酸又はジエチレントリアミンペンタ酢酸のカルボキシレートである。
【００１５】
同様に好ましいのは、成分（ｂ）の化合物において、Ｘがホスフェート、カーボネート、ビカーボネート、ニトレート、クロリド、ブロミド、ビスルフィト、スルフィト、ビスルフェート、スルフェート、ボレート、カルボキシレート、アルキルスルホネート若しくはアリールスルホネート、又はホスホネートである方法である。
【００１６】
最も好ましくは、Ｘはクロリド、ビスルフィト、ビスルフェート、スルフェート、ホスフェート、ニトレート、アスコルベート、アセテート、シトレート又はエチレンジアミンテトラ酢酸若しくはジエチレントリアミンペンタ酢酸のカルボキシレートである方法であり、特にＸがビスルフェート又はシトレートである方法である。
【００１７】
ｈ及びｊは好ましくは１〜５の範囲である。
【００１８】
結合基としてのＺ1及びＺ2は、好ましくは、式Ｉ又はII中の残りの構造と一緒になって、飽和５−又は６−員ヘテロ環（これは後述のように置換され得る）を形成する、２又は３個の炭素原子の鎖あるいは１又２個の炭素原子と窒素原子又は酸素原子との鎖である。Ｚ1及びＺ2における置換基自身はヒンダードアミン部分を含み得る。好ましいのは、１〜４個、特に１若しくは２個のヒンダードアミン又はヒンダードアンモニウム部分を含む式Ｉ又はIIの化合物である。好ましくは、結合基としてのＺ1及びＺ2は、１〜２００個、特に１〜６０個の炭素原子と酸素原子及び窒素原子から選択した０〜６０個、特に０〜３０個のヘテロ原子とを含む炭化水素である。
【００１９】
アリールとして示されたいかなる基も主としてＣ6−Ｃ12アリール、好ましくはフェニル又はナフチル、特にフェニルを意味する。
【００２０】
本発明の成分（ｂ）の化合物は純粋な化合物又は化合物の混合物であり得る。
【００２１】
与えられた定義内で、アルキルとして示された基は主にＣ1−Ｃ18アルキル、例えばメチル、エチル、ｎ−又はiso−プロピルのようなプロピル、ｎ−、iso−、sec−及びtert−ブチルのようなブチル、ペンチル、ヘキシル、ヘプチル、オクチル、ノニル、デシル、ウンデシル、ドデシル、トリデシル、テトラデシル、ペンタデシル、ヘキサデシル、ヘプタデシル又はオクタデシルである。
【００２２】
与えられた定義内で、アルキレンとして示された基は、例えばメチレン、１，２−エチレン、１，１−エチレン、１，３−プロピレン、１，２−プロピレン、１，１−プロピレン、２，２−プロピレン、１，４−ブチレン、１，３−ブチレン、１，２−ブチレン、１，１−ブチレン、２，２−ブチレン、２，３−ブチレン又は−Ｃ5Ｈ10−、−Ｃ6Ｈ12−、−Ｃ7Ｈ14−、−Ｃ8Ｈ16−、−Ｃ9Ｈ18−、−Ｃ10Ｈ20−、−Ｃ11Ｈ22−、−Ｃ12Ｈ24−、−Ｃ13Ｈ26−、−Ｃ14Ｈ28−、−Ｃ15Ｈ30−、−Ｃ16Ｈ32−、−Ｃ17Ｈ34−、−Ｃ18Ｈ36−である。
【００２３】
シクロアルキル又はシクロアルコキシとして示された基は主にＣ5−Ｃ12シクロアルキル又はＣ5−Ｃ12シクロアルコキシであり、シクロアルキル部分は例えばシクロペンチル、シクロヘキシル、シクロヘプチル、シクロオクチル、シクロノニル、シクロデシル、シクロウンデシル又はシクロドデシルである。
【００２４】
シクロアルケニルは主にシクロペンテニル、シクロヘキセニル、シクロヘプテニル、シクロオクテニル、シクロノネニル、シクロデセニル、シクロウンデセニル又はシクロドデセニルを含むＣ5−Ｃ12シクロアルケニルである。
【００２５】
アラルキル又はアラルコキシは、好ましくはフェニルアルキル又はフェニルアルコキシであり、これはフェニルで置換されたアルキル又はアルコキシである。フェニルアルキル又はフェニルアルコキシの例は、与えられた定義内で、ベンジル、ベンジルオキシ、ａ−メチルベンジル、ａ−メチルベンジルオキシ、クミル、クミルオキシである。
【００２６】
残基アルケニルは主に２〜１８個の炭素原子のアルケニル、最も好ましくはアリルである。
【００２７】
残基アルキニルは主に２〜１２個の炭素原子のアルキニル、好ましくはプロパルギルである。
【００２８】
アシルで示された基は主にＲ（Ｃ＝Ｏ）−（式中、Ｒは脂肪族又は芳香族基である）である。
【００２９】
上記のような又は他の定義において、脂肪族又は芳香族基は主に脂肪族又は芳香族Ｃ1−Ｃ30炭化水素であり、例はアリール、アルキル、シクロアルキル、アルケニル、シクロアルケニル、ビシクロアルキル、ビシクロアルケニル及びこれらの基の組合せである。
【００３０】
アシル基の例は２〜１２個の炭素原子のアルカノイル、３〜１２個の炭素原子のアルケノイル、ベンゾイルである。
【００３１】
アルカノイルは例えばホルミル、アセチル、プロピオニル、ブチリル、ペンタノイル、オクタノイルを包含し、好ましくはＣ2−Ｃ8アルカノイル、特にアセチルである。
【００３２】
残基アルケノイルは最も好ましくはアクリロイル又はメタクリロイルである。
【００３３】
別個の置換基におけるアルキル基は直鎖又は分岐鎖であり得る。
【００３４】
１〜６個の炭素原子のアルキルの例はメチル、エチル、プロピル及びその異性体、ブチル及びその異性体、ペンチル及びその異性体、並びにヘキシル及びその異性体である。
【００３５】
２〜４個の炭素原子を有するアルケニル基の例はエテニル、プロペニル、ブテニルである。
【００３６】
１又は２個の酸素原子で中断された１〜４個の炭素原子を有するアルキル基の例は−ＣＨ2−Ｏ−ＣＨ3、−ＣＨ2−ＣＨ2−Ｏ−ＣＨ3、−ＣＨ2−ＣＨ2−Ｏ−ＣＨ2−ＣＨ3、−ＣＨ2−Ｏ−ＣＨ2−ＣＨ2−Ｏ−ＣＨ3又は−ＣＨ2−Ｏ−ＣＨ2−Ｏ−ＣＨ3である。
【００３７】
ヒドロキシ基で置換された２〜６個の炭素原子を有するアルキル基の例はヒドロキシエチル、ジヒドロキシエチル、ヒドロキシプロピル、ジヒドロキシプロピル、ヒドロキシブチル、ヒドロキシペンチル又はヒドロキシヘキシルである。
【００３８】
好ましい組成物は、Ｅがオキシル又はヒドロキシルであり、Ｘがクロリド、ビスルフェート、スルフェート、ホルメート、アセテート、ベンゾエート、オキサレート、シトレート、エチレンジアミンテトラ酢酸若しくはジエチレントリアミンペンタ酢酸のカルボキシレート、又はポリアクリレートである成分（ｂ）の化合物を含む。
【００３９】
より好ましくは、成分（ｂ）の化合物において、Ｅがオキシル又はヒドロキシルであり、Ｘ-がシトレートである組成物である。
【００４０】
好ましくは、成分ｂ）の化合物は式Ａ〜ＥＥ及びＡ*〜ＥＥ*並びにIII〜IIIｃ：
【００４１】
【化２１】
0004689778.tif 000003
【００４２】
【化２２】
0004689778.tif 000004
【００４３】
【化２３】
0004689778.tif 000005
【００４４】
【化２４】
0004689778.tif 000006
【００４５】
【化２５】
0004689778.tif 000007
【００４６】
【化２６】
0004689778.tif 000008
【００４７】
【化２７】
0004689778.tif 000009
【００４８】
【化２８】
0004689778.tif 000010
【００４９】
【化２９】
0004689778.tif 000011
【００５０】
【化３０】
0004689778.tif 000012
【００５１】
【化３１】
0004689778.tif 000013
【００５２】
【化３２】
0004689778.tif 000014
【００５３】
【化３３】
0004689778.tif 000015
【００５４】
【化３４】
0004689778.tif 000016
【００５５】
【化３５】
0004689778.tif 000017
【００５６】
【化３６】
0004689778.tif 000018
【００５７】
【化３７】
0004689778.tif 000019
【００５８】
（式中、Ｅはオキシル又はヒドロキシルであり、
Ｒは水素又はメチルであり、
【００５９】
式Ａ及びＡ*においては、
ｎは１又は２であり、
ｎが１のとき、
Ｒ1は水素、１〜１８個の炭素原子のアルキル、２〜１８個の炭素原子のアルケニル、プロパルギル、グリシジル、１〜２０個の酸素原子により中断された２〜５０個の炭素原子のアルキル、又は１〜１０個のヒドロキシル基で置換されているか、若しくは該酸素原子で中断されかつ該ヒドロキシル基で置換された該アルキルであるか、あるいは
Ｒ1はカルボキシ基により、又は−ＣＯＯＺ〔式中、Ｚは水素、１〜４個の炭素原子のアルキル又はフェニルであるか、あるいはＺは（ＣＯＯ-)ｎＭn+（式中、ｎは１〜３であり、Ｍは周期律表の第１、第２又は第３族から選択した金属イオン又はＺｎ、Ｃｕ、Ｎｉ若しくはＣｏであるか、あるいはＭは基：Ｎn+（Ｒ2)4（式中、Ｒ2は１〜８個の炭素原子のアルキル又はベンジルである）である）で置換された前記アルキルである〕により置換された１〜４個の炭素原子のアルキルであり、
ｎが２のとき、
Ｒ1は１〜１２個の炭素原子のアルキレン、４〜１２個の炭素原子のアルケニレン、キシリレン、又は１〜２０個の酸素原子で中断されるか、１〜１０個のヒドロキシル基によって置換されるか、若しくは該酸素原子で中断されかつ該ヒドロキシル基で置換された１〜５０個の炭素原子のアルキレンであり、
【００６０】
式Ｂ及びＢ*においては、
ｍは１〜４であり、
ｍが１のとき、
Ｒ2は１〜１８個の炭素原子のアルキル、−ＣＯＯ−で中断された３〜１８個の炭素原子のアルキル、ＣＯＯＨ若しくはＣＯＯ−で置換された３〜１８個の炭素原子のアルキルであるか、又はＲ2は−ＣＨ2（ＯＣＨ2ＣＨ2)nＯＣＨ3（式中、ｎは１〜１２である）であるか、あるいは
Ｒ2は５〜1２個の炭素原子のシクロアルキル、６〜１２個の炭素原子のアリール、又は１〜４個の炭素原子の１〜４個のアルキル基で置換された前記アリールであるか、あるいは
Ｒ2は−ＮＨＲ3（式中、Ｒ3は１〜１８個の炭素原子のアルキル、５〜1２個の炭素原子のシクロアルキル、６〜１２個の炭素原子のアリール、又は１〜４個の炭素原子の１〜４個のアルキル基で置換された前記アリールである）であるか、あるいは
Ｒ2は−Ｎ（Ｒ3)2（式中、Ｒ3は上記の定義通りである）であり、
ｍが２のとき、
Ｒ2は１〜１２個の炭素原子のアルキレン、４〜１２個の炭素原子のアルケニレン、キシリレン、−ＣＯＯ−で中断された２〜１２個の炭素原子のアルキレン、ＣＯＯＨ若しくはＣＯＯ−で置換された３〜１８個の炭素原子のアルキレンであるか、又はＲ2は−ＣＨ2（ＯＣＨ2ＣＨ2)nＯＣＨ2−（式中、ｎは１〜１２である）であるか、あるいは
Ｒ2は５〜１２個の炭素原子のシクロアルキレン、７〜１５個の炭素原子のアラルキレン又は６〜１２個の炭素原子のアリーレンであるか、あるいは
Ｒ2は−ＮＨＲ4ＮＨ−（式中、Ｒ4は２〜１８個の炭素原子のアルキレン、５〜１２個の炭素原子のシクロアルキレン、８〜１５個の炭素原子のアラルキレン又は６〜１２個の炭素原子のアリーレンである）であるか、あるいは
Ｒ2は−Ｎ（Ｒ3）Ｒ4Ｎ（Ｒ3）−（式中、Ｒ3及びＲ4は上記の定義通りである）であるか、あるいは
Ｒ2は−ＣＯ−又は−ＮＨ−ＣＯ−ＮＨ−であり、
ｍが３のとき、
Ｒ2は３〜８個の炭素原子のアルカントリイル又はベンゼントリイルであるか、あるいは
ｍが４のとき、
Ｒ2は５〜８個の炭素原子のアルカンテトライル又はベンゼンテトライルであり、
【００６１】
式Ｃ及びＣ*においては、
Ｒ10は水素、１〜１８個の炭素原子のアルキル、５〜１２個の炭素原子のシクロアルキル、７〜１５個の炭素原子のアラルキル、２〜１８個の炭素原子のアルカノイル、３〜５個の炭素原子のアルケノイル又はベンゾイルであり、
ｘは１又は２であり、
ｘが１のとき、
Ｒ11は水素、１〜１８個の炭素原子のアルキル、２〜１８個の炭素原子のアルケニル、プロパルギル、グリシジル、１〜２０個の酸素原子により中断された２〜５０個の炭素原子のアルキル、又は１〜１０個のヒドロキシル基で置換されているか、若しくは該酸素原子で中断されかつ該ヒドロキシル基で置換された前記アルキルであるか、あるいは
Ｒ11はカルボキシ基により、又は−ＣＯＯＺ〔式中、Ｚは水素、１〜４個の炭素原子のアルキル又はフェニルであるか、あるいはＺは（ＣＯＯ-)nＭn+（式中、ｎは１〜３であり、Ｍは周期律表の第１、第２若しくは第３族から選択した金属イオン又はＺｎ、Ｃｕ、Ｎｉ若しくはＣｏであるか、あるいはＭは基：Ｎn+（Ｒ2)4（式中、Ｒ2は水素、１〜８個の炭素原子のアルキル又はベンジルである）である）で置換された前記アルキルである〕により置換された１〜４個の炭素原子のアルキルであり、または
ｘが２のとき、
Ｒ11は１〜１２個の炭素原子のアルキレン、４〜１２個の炭素原子のアルケニレン、キシリレン、又は１〜２０個の酸素原子で中断されるか、１〜１０個のヒドロキシル基によって置換されるか、若しくは該酸素原子で中断されかつ該ヒドロキシル基で置換された１〜５０個の炭素原子のアルキレンであり、
【００６２】
式Ｄ及びＤ*においては、
Ｒ10は上記定義通りであり、
ｙは１〜４であり、そして
Ｒ12は上記のＲ2と同義であり、
【００６３】
式Ｅ及びＥ*においては、
ｋは１又は２であり、
ｋが１のとき、
Ｒ20及びＲ21は独立して、１〜１２個の炭素原子のアルキル、２〜１２個の炭素原子のアルケニル若しくは７〜１５個の炭素原子のアラルキルであるか、又はＲ20はまた水素であるか、あるいは
Ｒ20及びＲ21は一緒になって、２〜８個の炭素原子のアルキレン、ヒドロキシルにより置換された前記アルキレン、又は４〜２２個の炭素原子のアシルオキシ−アルキレンであるか、あるいは
ｋが２のとき、
Ｒ20及びＲ21は一緒になって（−ＣＨ2)2Ｃ（ＣＨ2−)2であり、
【００６４】
式Ｆ及びＦ*においては、
Ｒ30は水素、１〜１８個の炭素原子のアルキル、ベンジル、グリシジル又は２〜６個の炭素原子のアルコキシアルキルであり、
ｇは１又は２であり、
ｇが１のとき、Ｒ31は、ｎが１のときの上記Ｒ1と同義であり、
ｇが２のとき、Ｒ31は、ｎが２のときの上記Ｒ1と同義であり、
【００６５】
式Ｇ及びＧ*においては、
Ｑ1は−ＮＲ41−又は−Ｏ−であり、
Ｅ1は１〜３個の炭素原子のアルキレンであるか、又はＥ1は−ＣＨ2−ＣＨ（Ｒ42）−Ｏ−（式中、Ｒ42は水素、メチル又はフェニルである）であるか、あるいはＥ1は−（ＣＨ2)3−ＮＨ−であるか又はＥ1は直接結合であり、
Ｒ40は水素又は１〜１８個の炭素原子のアルキルであり、
Ｒ41は水素、１〜１８個の炭素原子のアルキル、５〜１２個の炭素原子のシクロアルキル、７〜１５個の炭素原子のアラルキル、６〜１０個の炭素原子のアリールであるか、又はＲ41は−ＣＨ2−ＣＨ（Ｒ42）−ＯＨ（式中、Ｒ42は上記定義通りである）であり、
【００６６】
式Ｈ及びＨ*においては、
ｐは１又は２であり、
Ｔ4は、ｘが１又は２のときのＲ11に対するのと同じ定義であり、
Ｍ及びＹは独立に、メチレン又はカルボニルであり、好ましくは、Ｍはメチレン及びＹはカルボニルであり、
【００６７】
式Ｉ及びＩ*においては、
この式は、Ｔ1がエチレン又は１，２−プロピレンであるか、又はアルキルアクリレート若しくはメタクリレートとのα−オレフィンコポリマーから誘導された繰返し構造単位であるポリマーの繰返し構造単位を示し、ここで、
ｑは２〜１００であり、
Ｑ1は−Ｎ（Ｒ41）−（式中、Ｒ41は上記定義通りである）又は−Ｏ−であり、
【００６８】
式Ｊ及びＪ*においては、
ｒは１又は２であり、
Ｔ7は、式Ａにおいてｎが１又は２のときのＲ1に対するのと同義であり、
【００６９】
式Ｌ及びＬ*においては、
ｕは１又は２であり、
Ｔ13は、式Ａにおいてｎが１又は２のときのＲ1に対するのと同義であり、ただし、ｕが１のときＴ13は水素ではなく、
【００７０】
式Ｍ及びＭ*においては、
Ｅ1及びＥ2は異なり、それぞれ−ＣＯ−又は−Ｎ（Ｅ5）−（式中、Ｅ5は水素、１〜１２個の炭素原子のアルキル又は４〜２２個の炭素原子のアルコキシカルボニルアルキルである）であり、
Ｅ3は水素、１〜３０個の炭素原子のアルキル、フェニル、ナフチル、塩素により若しくは１〜４個の炭素原子のアルキルにより置換された該フェニル若しくはナフチル、又は７〜１２個の炭素原子のフェニルアルキル若しくは１〜４個の炭素原子のアルキルによって置換された該フェニルアルキルであり、
Ｅ4は水素、１〜３０個の炭素原子のアルキル、フェニル、ナフチル又は７〜１２個の炭素原子のフェニルアルキルであるか、あるいは
Ｅ3及びＥ4は一緒になって、４〜１７個の炭素原子のポリメチレン又は１〜４個の炭素原子のアルキル、好ましくはメチル１〜４個で置換された該ポリメチレンであり、
【００７１】
式Ｎ及びＮ*においては、
Ｒ1は、式Ａにおいてｎが１のときのＲ1に対するのと同義であり、
Ｇ3は直接結合、１〜１２個の炭素原子のアルキレン、フェニレン又は−ＮＨ−Ｇ1−ＮＨ−（式中、Ｇ1は１〜１２個の炭素原子のアルキレンである）であり、
【００７２】
式Ｏ及びＯ*においては、
Ｒ10は式ＣにおけるＲ10に対するのと同義であり、
【００７３】
式Ｐ及びＰ*においては、
Ｅ6は脂肪族又は芳香族の４価基、好ましくはネオペンタンテトライルまたはベンゼンテトライルであり、
【００７４】
式Ｔ及びＴ*においては、
Ｒ51は水素、１〜１８個の炭素原子のアルキル、５〜１２個の炭素原子のシクロアルキル又は６〜１０個の炭素原子のアリールであり、
Ｒ52は水素又は１〜１８個の炭素原子のアルキルであるか、あるいは
Ｒ51及びＲ52は一緒になって、４〜８個の炭素原子のアルキレンであり、
ｆは１又は２であり、
ｆが１のとき、
Ｒ50は、ｘが１のときの式ＣにおけるＲ11に対するのと同義であるか、又はＲ50は−（ＣＨ2)zＣＯＯＲ54（式中、ｚは１〜４であり、Ｒ54は水素又は１〜１８個の炭素原子のアルキルであるか、あるいはＲ54は周期律表の第１、第２又は第３族からの金属イオン又は基：−Ｎ（Ｒ55)4（式中、Ｒ55は水素、１〜１２個の炭素原子のアルキル又はベンジルである）である）であり、
ｆが２のとき、Ｒ50はｘが２のときの式ＣにおけるＲ11に対するのと同義であり、
【００７５】
式Ｕ及びＵ*においては、
Ｒ53、Ｒ54、Ｒ55及びＲ56は独立に、１〜４個の炭素原子のアルキルであるか、又はＲ53とＲ54、Ｒ55とＲ56はそれぞれ一緒になってペンタメチレンであり、
【００７６】
式Ｖ及びＶ*においては、
Ｒ57、Ｒ58、Ｒ59及びＲ60は独立に、１〜４個の炭素原子のアルキルであるか、又はＲ57とＲ58、Ｒ59とＲ60はそれぞれ一緒になってペンタメチレンであり、
【００７７】
式Ｗ及びＷ*においては、
Ｒ61、Ｒ62、Ｒ63及びＲ64は独立に、１〜４個の炭素原子のアルキルであるか、又はＲ61とＲ62、Ｒ63とＲ64はそれぞれ一緒になってペンタメチレンであり、
Ｒ65は１〜５個の炭素原子のアルキルであり、
Ｍは水素又は酸素であり、
【００７８】
式Ｘ〜ＣＣ及びＸ*〜ＣＣ*においては、
ｎは２〜３であり、
Ｇ1は水素、メチル、エチル、ブチル又はベンジルであり、
ｍは１〜４であり、
ｘは１〜４であり、
ｘが１のとき、
Ｒ1及びＲ2は独立に、１〜１８個の炭素原子のアルキル、１〜５個の酸素原子で中断された該アルキル、１〜５個のヒドロキシル基で置換された該アルキル又は該酸素原子で中断されかつ該ヒドロキシル基で置換された該アルキル；５〜１２個の炭素原子のシクロアルキル、７〜１５個の炭素原子のアラルキル、６〜１０個の炭素原子のアリール又は１〜８個の炭素原子の１〜３個のアルキルにより置換された該アリールであるか、あるいはＲ1は水素でもあるか、あるいは
Ｒ1及びＲ2は一緒になって、テトラメチレン、ペンタメチレン、ヘキサメチレン又は３−オキサペンタメチレンであり、
ｘが２のとき、
Ｒ1は水素、１〜８個の炭素原子のアルキル、１又は２個の酸素原子で中断された該アルキル、ヒドロキシル基で置換された該アルキル、あるいは１又は２個の酸素原子で中断されかつヒドロキシル基で置換された該アルキルであり、
Ｒ2は２〜１８個の炭素原子のアルキレン、１〜５個の酸素原子で中断された該アルキレン、１〜５個のヒドロキシル基で置換された該アルキレン又は該酸素原子で中断されかつ該ヒドロキシル基で置換された該アルキレン；ｏ−、ｍ−若しくはｐ−フェニレン又は１若しくは２個の、１〜４個の炭素原子のアルキルで置換されたｏ−、ｍ−若しくはｐ−フェニレンであるか、あるいは
Ｒ2は−（ＣＨ2)kＯ〔（ＣＨ2)kＯ〕h（ＣＨ2)k−（式中、ｋは２〜４であり、ｈは１〜４０である）であるか、あるいは
Ｒ1及びＲ2は、それらが結合している２個のＮ原子と一緒になって、ピペラジン−１，４−ジイルであり、
ｘが３のとき、
Ｒ1は水素であり、
Ｒ2は、１個の窒素原子で中断された４〜８個の炭素原子のアルキレンであり、ｘが４のとき、
Ｒ1は水素であり、
Ｒ2は、２個の窒素原子で中断された６〜１２個の炭素原子のアルキレンであり、
Ｒ3は水素、１〜８個の炭素原子のアルキル、１又は２個の酸素原子で中断された該アルキル、ヒドロキシル基で置換された該アルキル、あるいは１又は２個の酸素原子で中断されかつヒドロキシル基で置換された該アルキルであり、
ｐは２又は３であり、そして
Ｑはアルカリ金属塩、アンモニウム、又はＮ+（Ｇ1)4であり、
【００７９】
並びに式ＤＤ及びＤＤ*においては、
ｍは２又は３であり、
ｍが２のとき、Ｇは−（ＣＨ2ＣＨＲ−Ｏ)rＣＨ2ＣＨＲ−（式中、ｒは０〜３であり、Ｒは水素又はメチルである）であり、及び
ｍが３のとき、Ｇはグリセリルであり、
【００８０】
式ＥＥ及びＥＥ*においては、
Ｇ2は−ＣＮ、−ＣＯＮＨ2又は−ＣＯＯＧ3（式中、Ｇ3は水素、1〜１８個の炭素原子のアルキル又はフェニルである）であり、
Ｘは無機又は有機アニオンであり、
ここで、カチオンの全電荷ｈはアニオンの全電荷ｊと等しく、そして
【００８１】
式III〜IIIｃにおいては、
Ａ11はＯＲ101又はＮＲ111Ｒ112であり、
Ｒ101は２〜４個の炭素原子のアルケニル、プロパルギル、グリシジル、１若しくは２個の酸素原子で中断されるか、１〜３個のヒドロキシル基で置換されるか、又は該酸素原子で中断されかつ該ヒドロキシル基で置換された２〜６個の炭素原子のアルキルであるか、あるいはＲ101はカルボキシ又はそのアルカリ金属、アンモニウム若しくはＣ1−Ｃ4アルキルアンモニウム塩で置換された１〜４個の炭素原子のアルキルであるか；あるいはＲ101は−ＣＯＯＥ10（式中、Ｅ10はメチル又はエチルである）で置換されたアルキルであり、
Ｒ102は−ＣＯＯ−又は−ＣＯにより中断された３〜５個の炭素原子のアルキルであるか、又はＲ102は−ＣＨ2（ＯＣＨ2ＣＨ2)cＯＣＨ3（式中、ｃは１〜４である）であり、あるいは
Ｒ102は−ＮＨＲ103（式中、Ｒ103は１〜４個の炭素原子のアルキルである）であり、
ａは２〜４であり、
ａが２のとき、Ｔ11は−（ＣＨ2ＣＨＲ100−Ｏ)dＣＨ2ＣＨＲ100−（式中、ｄは０又は１であり、Ｒ100は水素又はメチルである）であり、
ａが３のとき、Ｔ11はグリセリルであり、
ａが４のとき、Ｔ11はネオペンタンテトライルであり、
ｂは２又は３であり、
ｂが２のとき、Ｇ11は−（ＣＨ2ＣＨＲ100−Ｏ)eＣＨ2ＣＨＲ100−（式中、ｅは０〜３であり、Ｒ100は水素又はメチルである）であり、及び
ｂが３のとき、Ｇ11はグリセリルであり、
Ｒ111は水素、１〜４個の炭素原子のアルキル、又は１若しくは２個のヒドロキシルで置換されるか、１若しくは２個の酸素原子で中断されるか、又は１個のヒドロキシルで置換されかつ１若しくは２個の酸素原子で中断された該アルキルであり、
Ｒ112は−ＣＯ−Ｒ113（式中、Ｒ113はＲ111と同じ意味を有するか、又はＲ113は−ＮＨＲ114（式中、Ｒ114は１〜４個の炭素原子のアルキル、１若しくは２個のヒドロキシルで置換されるか、１若しくは２個の炭素原子のアルコキシで置換された該アルキル、又は１個のヒドロキシル及び１若しくは２個の炭素原子のアルコキシ１個で置換された該アルキルである）である）であり、あるいは
Ｒ111及びＲ112は一緒になって、−ＣＯ−ＣＨ2ＣＨ2−ＣＯ−、−ＣＯ−ＣＨ＝ＣＨ−ＣＯ−又は−（ＣＨ2)6−ＣＯ−であるが、但し、Ｒ113が１〜４個の炭素原子のアルキルであるとき、Ｒ111は水素ではない）の化合物から選択される。
【００８２】
より好ましくは、成分（ｂ）の化合物は式Ａ、Ａ*、Ｂ、Ｂ*、Ｃ、Ｃ*、Ｄ、Ｄ*、Ｑ、Ｑ*、Ｒ、Ｒ*、Ｓ又はＳ*、Ｘ、Ｘ*、Ｙ、Ｙ*、Ｚ及びＺ*（式中、Ｅはオキシル又はヒドロキシルであり、Ｒは水素であり、
【００８３】
式Ａ及びＡ*においては、
ｎは１又は２であり、
ｎが１のとき、
Ｒ1は水素、１〜６個の炭素原子のアルキル、２〜６個の炭素原子のアルケニル、プロパルギル、グリシジル、１〜１０個の酸素原子により中断された２〜２０個の炭素原子のアルキル、又は１〜５個のヒドロキシル基で置換されるか、若しくは該酸素原子で中断されかつ該ヒドロキシル基で置換された前記アルキルであるか、あるいは
Ｒ1はカルボキシ基により、又は−ＣＯＯＺ（式中、Ｚは水素又は１〜４個の炭素原子のアルキルである）により置換された１〜４個の炭素原子のアルキルであり、
ｎが２のとき、
Ｒ1は１〜８個の炭素原子のアルキレン、４〜８個の炭素原子のアルケニレン、又は１〜１０個の酸素原子により中断されるか、１〜５個のヒドロキシル基で置換されるか、若しくは該酸素原子で中断されかつ該ヒドロキシル基で置換された１〜２０個の炭素原子のアルキレンであり、
【００８４】
式Ｂ及びＢ*においては、
ｍは１又は２であり、
ｍが１のとき、
Ｒ2は１〜４個の炭素原子のアルキルであるか、又はＲ2はＣＨ2（ＯＣＨ2ＣＨ2)nＯＣＨ3（式中、ｎは１〜１２である）であるか、あるいは
Ｒ2はフェニル又は１〜３個のメチル基で置換された前記フェニルである）であるか、あるいは
Ｒ2は−ＮＨＲ3（式中、Ｒ3は１〜４個の炭素原子のアルキル、フェニル又は１若しくは２個のメチル基で置換された前記フェニルであり、
ｍが２のとき、
Ｒは１〜８個の炭素原子のアルキレン、４〜８個の炭素原子のアルケニレンであるか、又はＲ2はＣＨ2（ＯＣＨ2ＣＨ2)nＯＣＨ2−（式中、ｎは１〜１２である）であり、
Ｒ2は−ＮＨＲ4ＮＨ（式中、Ｒ4は２〜６個のもの、８〜１５個の炭素原子のアラルキレン又は６〜１２個の炭素原子のアリーレンである）であるか、あるいはＲ2は−ＣＯ−又は−ＮＨＣＯＮＨであり、
【００８５】
式Ｃ及びＣ*においては、
Ｒ10は水素又は１〜３個の炭素原子のアルカノイルであり、
ｘは１又は２であり、
ｘが１のとき、
Ｒ11は水素、１〜６個の炭素原子のアルキル又はグリシジルであるか、あるいはＲ11はカルボキシ基により、又は−ＣＯＯＺ（式中、Ｚは水素又は１〜４個の炭素原子のアルキルである）により置換された１〜４個の炭素原子のアルキルであり、
ｘが２のとき、
Ｒ11は１〜６個の炭素原子のアルキレンであり、
【００８６】
式Ｄ及びＤ*においては、
Ｒ10は水素であり、
ｙは１又は２であり、
Ｒ12は上記Ｒ2と同義であり、
【００８７】
式Ｙ、Ｙ*、Ｚ及びＺ*においては、
ｘは１又は２であり、
ｘが１のとき、
Ｒ1及びＲ2は独立に、１〜４個の炭素原子のアルキルであるか、あるいは
Ｒ1及びＲ2は一緒になって、テトラメチレン又はペンタメチレンであり、
Ｒ2は水素、１〜４個の炭素原子のアルキル又はヒドロキシル基で置換された前記アルキル基であり、
ｘが２のとき、
Ｒ1は水素、１〜４個の炭素原子のアルキル又はヒドロキシル基で置換された前記アルキル基であり、
Ｒ2は２〜６個の炭素原子のアルキレンであり、
Ｒ3は上記の定義通りである）の化合物から選択される。
【００８８】
より好ましくは、成分（ｂ）の化合物は式Ａ、Ａ*、Ｂ、Ｂ*、Ｃ、Ｃ*、Ｄ、Ｄ*、Ｑ、Ｑ*、Ｒ及びＲ*（式中、Ｅはオキシル又はヒドロキシルであり、Ｒは水素であり、
【００８９】
式Ａ及びＡ*においては、
ｈは１であり、
Ｒ1は水素、１〜４個の炭素原子のアルキル、グリシジル、１若しくは２個の酸素原子で中断された２〜４個の炭素原子のアルキル、あるいは１若しくは２個のヒドロキシル基で置換されるか、又は該酸素原子で中断されかつ該ヒドロキシル基で置換された前記アルキルであるか、あるいは
Ｒ1は−ＣＯＯＺ（式中、Ｚは水素又は１〜４個の炭素原子のアルキルである）で置換された１〜４個の炭素原子のアルキルであり、
【００９０】
式Ｂ及びＢ*においては、
ｍは１又は２であり、
ｎが１のとき、
Ｒ2は１〜４個の炭素原子のアルキルであるか、又はＲ2はＣＨ2（ＯＣＨ2ＣＨ2)nＯＣＨ3（式中、ｎは１〜４である）であり、
ｍが２のとき、
Ｒは１〜８個の炭素原子のアルキレンであり、
【００９１】
式Ｃ及びＣ*においては、
Ｒ10は水素又は１又は２個の炭素原子のアルカノイルであり、
ｘは１又は２であり、
ｘが１のとき、
Ｒ11は水素、１〜４個の炭素原子のアルキル又はグリシジルであり、
Ｒ11は−ＣＯＯＺ（式中、Ｚは水素又は１〜４個の炭素原子のアルキルである）で置換された１〜４個の炭素原子のアルキルであり、
ｘが２のとき、
Ｒ11は１〜６個の炭素原子のアルキレンであり、
【００９２】
式Ｄ及びＤ*においては、
Ｒ10は水素であり、
ｙは１又は２であり、
Ｒ12は上記Ｒ2におけるの同義である）の化合物から選択される。
【００９３】
より特定的には、ヒンダードアミン化合物は
（ａ）ビス（１−オキシル−２，２−６−６−テトラメチルピペリジン−４−イル）セバケート；
（ｂ）ビス（１−ヒドロキシ−２，２−６−６−テトラメチルピペリジン−４−イル）セバケート；
（ｃ）１−ヒドロキシ−２，２−６−６−テトラメチル−４−アセトキシピペリジニウムシトレート；
（ｄ）１−オキシル−２，２，６，６−テトラメチル−４−アセトアミドピペリジン；
（ｅ）１−ヒドロキシ−２，２，６，６−テトラメチル−４−アセトアミドピペリジン；
（ｆ）１−ヒドロキシ−２，２，６，６−テトラメチル−４−アセトアミドピペリジニウムビスルフェート；
（ｇ）１−オキシル−２，２，６，６−テトラメチル−４−オキソ−ピペリジン；
（ｈ）１−ヒドロキシ−２，２，６，６−テトラメチル−４−オキソ−ピペリジン；
（ｉ）１−ヒドロキシ−２，２，６，６−テトラメチル−４−オキソ−ピペリジニウムアセテート；
（ｊ）１−オキシル−２，２，６，６−テトラメチル−４−メトキシ−ピペリジン；
（ｋ）１−ヒドロキシ−２，２，６，６−テトラメチル−４−メトキシ−ピペリジン；
（ｌ）１−ヒドロキシル−２，２，６，６−テトラメチル−４−メトキシ−ピペリジニウムアセテート；
（ｍ）１−オキシル−２，２，６，６−テトラメチル−４−アセトキシピペリジン；
（ｎ）１−ヒドロキシ−２，２，６，６−テトラメチル−４−アセトキシピペリジン；
（ｏ）１−オキシル−２，２，６，６−テトラメチル−４−プロポキシ−ピペリジン；
（ｐ）１−ヒドロキシ−２，２，６，６−テトラメチル−４−プロポキシ−ピペリジニウムアセテート；
（ｑ）１−ヒドロキシ−２，２，６，６−テトラメチル−４−プロポキシ−ピペリジン；
（ｒ）１−オキシル−２，２，６，６−テトラメチル−４−（２−ヒドロキシ−４−オキサペントキシ）ピペリジン；
（ｓ）１−ヒドロキシ−２，２，６，６−テトラメチル−４−（２−ヒドロキシ−４−オキサペントキシ）ピペリジニウムアセテート；
（ｔ）１−オキシル−２，２，６，６−テトラメチル−４−ヒドロキシピペリジン；
（ｕ）１−ヒドロキシ−２，２，６，６−テトラメチル−４−ヒドロキシピペリジン；
（ｖ）１−ヒドロキシ−２，２，６，６−テトラメチル−４−ヒドロキシピペリジニウムクロリド；
（ｗ）１−ヒドロキシ−２，２，６，６−テトラメチル−４−ヒドロキシピペリジニウムアセテート；
（ｘ）１−ヒドロキシ−２，２，６，６−テトラメチル−４−ヒドロキシピペリジニウムビスルフェート；
（ｙ）１−ヒドロキシ−２，２，６，６−テトラメチル−４−ヒドロキシピペリジニウムシトレート；
（ｚ）ビス（１−ヒドロキシ−２，２，６，６−テトラメチル−４−ヒドロキシピペリジニウム）シトレート；
【００９４】
（ａａ）トリス（１−ヒドロキシ−２，２，６，６−テトラメチル−４−ヒドロキシピペリジニウム）シトレート；
（ｂｂ）テトラ（１−ヒドロキシ−２，２，６，６−テトラメチル−４−ヒドロキシピペリジニウム）エチレンジアミンテトラアセテート；
（ｃｃ）テトラ（１−ヒドロキシ−２，２，６，６−テトラメチル−４−アセトアミドピペリジニウム）エチレンジアミンテトラアセテート；
（ｄｄ）テトラ（１−ヒドロキシ−２，２，６，６−テトラメチル−４−オキソピペリジニウム）エチレンジアミンテトラアセテート；
（ｅｅ）ペンタ（１−ヒドロキシ−２，２，６，６−テトラメチル−４−ヒドロキシピペリジニウム）ジエチレントリアミンペンタアセテート；
（ｆｆ）ペンタ（１−ヒドロキシ−２，２，６，６−テトラメチル−４−アセトアミドピペリジニウム）ジエチレントリアミンペンタアセテート；
（ｇｇ）ペンタ（１−ヒドロキシ−２，２，６，６−テトラメチル−４−オキソピペリジニウム）ジエチレントリアミンペンタアセテート；
（ｈｈ）トリ（１−ヒドロキシ−２，２，６，６−テトラメチル−４−ヒドロキシピペリジニウム）ニトリロトリアセテート；
（ｉｉ）トリ（１−ヒドロキシ−２，２，６，６−テトラメチル−４−アセトアミドピペリジニウム）ニトリロトリアセテート；
（ｊｊ）トリ（１−ヒドロキシ−２，２，６，６−テトラメチル−４−オキソピペリジニウム）ニトリロトリアセテート；
（ｋｋ）ペンタ（１−ヒドロキシ−２，２，６，６−テトラメチル−４−ヒドロキシピペリジニウム）ジエチレントリアミンペンタメチレンホスホネート；
（ｌｌ）ペンタ（１−ヒドロキシ−２，２，６，６−テトラメチル−４−アセトアミドピペリジニウム）ジエチレントリアミンペンタメチレンホスホネート；又は
（ｍｍ）ペンタ（１−ヒドロキシ−２，２，６，６−テトラメチル−４−オキソピペリジニウム）ジエチレントリアミンペンタメチレンホスホネートである。
【００９５】
最も特定的には、ヒンダードアミン化合物は
（ａ）１−オキシル−２，２，６，６−テトラメチル−４−ヒドロキシピペリジン；
（ｂ）１−ヒドロキシ−２，２，６，６−テトラメチル−４−ヒドロキシピペリジン；
（ｃ）１−ヒドロキシ−２，２，６，６−テトラメチル−４−ヒドロキシピペリジニウムクロリド；
（ｄ）１−ヒドロキシ−２，２，６，６−テトラメチル−４−ヒドロキシピペリジニウムアセテート；
（ｅ）１−ヒドロキシ−２，２，６，６−テトラメチル−４−ヒドロキシピペリジニウムビスルフェート；
（ｆ）１−ヒドロキシ−２，２，６，６−テトラメチル−４−ヒドロキシピペリジニウムシトレート；
（ｇ）ビス（１−ヒドロキシ−２，２，６，６−テトラメチル−４−ヒドロキシピペリジニウム）シトレート；
（ｈ）トリス（１−ヒドロキシ−２，２，６，６−テトラメチル−４−ヒドロキシピペリジニウム）シトレート；
（ｉ）テトラ（１−ヒドロキシ−２，２，６，６−テトラメチル−４−ヒドロキシピペリジニウム）エチレンジアミンテトラアセテート；
（ｊ）テトラ（１−ヒドロキシ−２，２，６，６−テトラメチル−４−アセトアミドピペリジニウム）エチレンジアミンテトラアセテート；
（ｋ）テトラ（１−ヒドロキシ−２，２，６，６−テトラメチル−４−オキソピペリジニウム）エチレンジアミンテトラアセテート；
（ｌ）ペンタ（１−ヒドロキシ−２，２，６，６−テトラメチル−４−ヒドロキシピペリジニウム）ジエチレントリアミンペンタアセテート；
（ｍ）ペンタ（１−ヒドロキシ−２，２，６，６−テトラメチル−４−アセトアミドピペリジニウム）ジエチレントリアミンペンタアセテート；
（ｎ）ペンタ（１−ヒドロキシ−２，２，６，６−テトラメチル−４−オキソピペリジニウム）ジエチレントリアミンペンタアセテートである。
【００９６】
好ましいのは、ステイン又は含浸剤が更に高分子バインダー材料を含む方法である。
【００９７】
ヒンダードアミン化合物（ｂ）は好ましくは、成分（ａ）（溶媒）及び（ｃ）（バインダー）の重量に基いて０．１〜１０重量％、より好ましくは０．２〜５重量％、最も好ましくは０．２〜２重量％の量で存在する。
【００９８】
【発明の実施の形態】
ヒンダードアミン化合物は公知であり、部分的には市販されているかあるいは化学的標準法により製造し得る。例はJ. Polym. Sci. Polym. Chem. Ed., 22, 277-281 (1984)及びＵＳ特許第４，８３１，１３４号中に与えられている。塩は対応するアミン前駆体及び適当な酸から容易に製造される。
【００９９】
本発明における化合物を製造するために必要な中間体はほとんどが市販の製品である。
【０１００】
好ましくは、溶媒は脂肪族炭化水素、脂環式炭化水素、芳香族炭化水素、アルコール、エーテル、エステル、ケトン、グリコール、グリコールエーテル、グリコールエステル、ポリグリコール又はそれらの混合物からなる群から選択される。
【０１０１】
ステイン又は含浸剤は木材表面を浸透するのであるから、比較的低粘度であるべきである。最も単純な場合、含浸剤は有機溶媒中のヒンダードアミン溶液である。この目的のための有用な溶媒の例は特定の石油画分のような脂肪族炭化水素である。更に、適した溶媒は芳香族炭化水素（例えばトルエン又はキシレン）；アルコール（例えばメタノール、エタノール、イソプロパノール又はブタノール）；エステル（例えばエチルアセテート又はブチルアセテート）；又はケトン（例えばアセトン、メチルエチルケトン、メチルイソブチルケトン）である。これらの溶媒は室温で蒸発し、したがって、木材中に残留しない。しかしながら、木材中に残留する高沸点液体、例えば高級アルカノール、グリコール、グリコールエーテル、グリコールエステル又はポリグリコールを加えることもできる。ステイン又は含浸剤は木材保護コーティングに用いる慣用バインダーも含み得る。
【０１０２】
好ましくは、バインダーはアルキド樹脂、変性アルキド樹脂、自己架橋性若しくは非自己架橋性アクリル樹脂、ポリエステル樹脂、乾性油、フェノール樹脂、ニトロセルロース又はそれらの混合物からなる群から選択される。
【０１０３】
本発明の更に好ましい態様では、立体障害フェノール、亜燐酸塩若しくはホスホナイト、又はこれらの混合物からなる群から選択した付加的な安定剤を用いる。
【０１０４】
抗酸化剤として有用な立体障害フェノールの例が以下に示される。
アルキル化モノフェノール；例えば２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（ａ−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、２，６−ジ−ノニル−４−メチルフェノール。
【０１０５】
アルキル化ヒドロキノン；例えば２，６−ジ−tert−ブチル−４−メトキシフェノール、２，５−ジ−tert−ブチルヒドロキノン、２，５−ジtert−アミルヒドロキノン、２，６−ジフェニル−４−オクタデシルオキシフェノール。
【０１０６】
ヒドロキシル化チオジフェニルエーテル；例えば２，２′−チオビス（６−tert−ブチル−４−メチルフェノール）、２，２′−チオビス（４−オクチルフェノール）、４，４′−チオビス（６−tert−ブチル−３−メチルフェノール）、４，４′−チオビス（６−tert−ブチル−２−メチルフェノール）。
【０１０７】
アルキリデンビスフェノール；例えば２，２′−メチレンビス（６−tert−ブチル−４−メチルフェノール）、２，２′−メチレンビス（６−tert−ブチル−４−エチルフェノール）、２，２′−メチレンビス〔４−メチル−６−（ａ−メチルシクロヘキシル）フェノール〕、２，２′−メチレンビス（４−メチル−６−シクロヘキシルフェノール）、２，２′−メチレンビス（６−ノニル−４−メチルフェノール）、２，２′−メチレンビス（４，６−ジ−tert−ブチルフェノール）、２，２′−エチリデンビス（４，６−ジ−tert−ブチルフェノール）、２，２−エチリデンビス（６−tert−ブチル−４−イソブチルフェノール）、２，２−メチレンビス〔６−（ａ−メチルベンジル）−４−ノニルフェノール〕、２，２−メチレンビス〔６−（ａ，ａ−ジメチルベンジル）−４−ノニルフェノール〕、４，４′−メチレンビス（２，６−ジ−tert−ブチルフェノール）、４，４′−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチルフェニル）−３−ｎ−ドデシルメルカプトブタン、エチレングリコールビス〔３，３−ビス（３′−tert−ブチル−４′−ヒドロキシフェニル）ブチレート、ビス（３−tert−ブチル−４−ヒドロキシ−５−メチルフェニル）ジシクロペンタジエン、ビス〔２−（３′−tert−ブチル−２′−ヒドロキシ−５′−メチルベンジル）−６−tert−ブチル−４−メチルフェニル〕テレフタレート。
【０１０８】
ベンジル化合物；例えば１，３，５−トリス（３，５−ジ−tert−ブチル−４−ヒドロキシベンジル）−２，４，６−トリメチルベンゼン、ビス（３，５−ジ−tert−ブチル−４−ヒドロキシベンジル）スルフィド、イソオクチル３，５−ジ−tert−ブチル−４−ヒドロキシベンジルメルカプトアセテート、ビス（４−tert−ブチル−３−ヒドロキシ−２，６−ジメチルベンジル）ジチオールテレフタレート、１，３，５−トリス（３，５−ジ−tert−ブチル−４−ヒドロキシベンジル）イソシアヌレート、１，３，５−トリス（４−tert−ブチル−３−ヒドロキシ−２，６−ジメチルベンジル）イソシアヌレート、ジオクタデシル３，５−ジ−tert−ブチル−４−ヒドロキシベンジルホスホネート、モノエチル３，５−ジ−tert−ブチル−４−ヒドロキシベンジルホスホネートカルシウム塩、１，３，５−トリス（３，５−ジシクロヘキシル−４−ヒドロキシベンジル）イソシアヌレート。
【０１０９】
アシルアミノフェノール；例えば４−ヒドロキシラウロアニリド、４−ヒドロキシステアロアニリド、２，４−ビス（オクチルメルカプト）−６−（３，５−ジ−tert−ブチル−４−ヒドロキシアニリノ）−ｓ−トリアジン、オクチルＮ−（３，５−ジ−tert−ブチルー４−ヒドロキシフェニル）カーバメート。
【０１１０】
モノ−又は多価アルコールとβ−（３，５−ジ−tert−ブチル−４−ヒドロキシフェニル）プロピオン酸のエステル；例えばメタノール、オクタデカノール、１，６−ヘキサンジオール、ネオペンチルグリコール、トリエチレングリコール、ペンタエリトリトール、トリス（ヒドロキシエチル）イソシアヌレート、チオジエチレングリコール、Ｎ，Ｎ′−ビス（ヒドロキシエチル）オキサロジアミドとのエステル。
【０１１１】
モノ−又は多価アルコールとβ−（５−tert−ブチル−４−ヒドロキシ−３−メチルフェニル）プロピオン酸のエステル；例えばメタノール、ジエチレングリコール、オクタデカノール、トリエチレングリコール、１，６−ヘキサンジオール、ペンタエリトリトール、ネオペンチルグリコール、トリス（ヒドロキシエチル）イソシアヌレート、チオジエチレングリコール、Ｎ，Ｎ′−ビス（ヒドロキシエチル）オキサロジアミドとのエステル。
【０１１２】
モノ−又は多価アルコールとβ−（３、５−ジシクロヘキシル−４−ヒドロキシフェニル）プロピオン酸のエステル；例えばメタノール、ジエチレングリコール、オクタデカノール、トリエチレングリコール、１，６−ヘキサンジオール、ペンタエリトリトール、ネオペンチルグリコール、トリス（ヒドロキシエチル）イソシアヌレート、チオジエチレングリコール、Ｎ，Ｎ′−ビス（ヒドロキシエチル）オキサロジアミドとのエステル。
【０１１３】
β−（３，５−ジ−tert−ブチル−４−ヒドロキシフェニル）プロピオン酸のアミド；例えばＮ，Ｎ′−ビス（３，５−ジ−tert−ブチル−４−ヒドロキシフェニルプロピオニル）ヘキサメチレンジアミン、Ｎ，Ｎ′−ビス（３，５−ジ−tert−ブチル−４−ヒドロキシフェニルプロピオニル）トリメチレンジアミン、Ｎ，Ｎ′−ビス（３，５−ジ−tert−ブチル−４−ヒドロキシフェニルプロピオニル）ヒドラジン。
【０１１４】
特定の場合、２以上の抗酸化剤を使用するのが有利であり得る。
【０１１５】
有用なホスフィト又はホスホナイトの例は：トリフェニルホスフィト、ジフェニルアルキルホスフィト、フェニルジアルキルホスフィト、トリス（ノニルフェニル）ホスフィト、トリラウリルホスフィト、トリオクタデシルホスフィト、ジステアリルペンタエリトリトールジホスフィト、トリス（２，４−ジ−tert−ブチルフェニル）ホスフィト、ジイソデシルペンタエリトリトールジホスフィト、ビス（２，４−ジ−tert−ブチルフェニル）ペンタエリトリトールジホスフィト、ビス（２，６−ジ−tert−ブチル−４−メチルフェニル）ペンタエリトリトールジホスフィト、ジイソデシルオキシペンタエリトリトールジホスフィト、ビス（２，４−ジ−tert−ブチル−６−メチルフェニル）ペンタエリトリトールジホスフィト、ビス（２，４、６−トリス（tert−ブチルフェニル）ペンタエリトリトールジホスフィト、トリステアリルソルビトールトリホスフィト、テトラキス（２，４−ジ−tert−ブチルフェニル）４，４′−ビフェニレンジホスホナイト、６−イソオクチルオキシ−２，４，８，１０−テトラ−tert−ブチル−１２Ｈ−ジベンゾ〔ｄ，ｇ〕−１，３，２−ジオキサホスホシン、６−フルオロ−２，４，８，１０−テトラ−tert−ブチル−１２−メチル−ジベンゾ〔ｄ，ｇ〕−１，３，２−ジオキサホスホシン、ビス（２，４−ジ−tert−ブチル−６−メチルフェニル）メチルホスフィト、ビス（２，４−ジ−tert−ブチル−６−メチルフェニル）エチルホスフィト、２，２′、２″−ニトリロ〔トリエチルトリス（３，３′、５，５′−テトラ−tert−ブチル−１，１′−ビフェニル−２，２′−ジイル）ホスフィト〕、２−エチルへキシル（３，３′、５，５′−テトラ−tert−ブチル−１，１′−ビフェニル−２，２′−ジイル）ホスフィトである。
【０１１６】
特に好ましいのは次のホスフィトである：
トリス（２，４−ジ−tert−ブチルフェニル）ホスフィト（Irgafos（登録商標）、チバ−ガイギー）、トリス（ノニルフェニル）ホスフィト、
【０１１７】
【化３８】
0004689778.tif 000020
【０１１８】
【化３９】
0004689778.tif 000021
【０１１９】
立体障害フェノール、ホスフィト又はホスホナイトは好ましくは全配合物に基いて０．０１〜５重量％の量で存在する。
【０１２０】
このステイン又は含浸剤は保存剤、例えば殺菌剤又は殺虫剤もまた含有し得る。有用な殺菌剤の例は酸化トリブチルスズ、フェニル水銀塩、銅ナフテネート、１−クロロナフタレン又はペンタクロロフェノールである。有用な殺虫剤の例はＤＤＴ、ジエルドリン、インダン、アザコナゾール、シペルメチン、ベンザルコニウム塩酸塩、プロピコナゾール又はパラチオンである。
【０１２１】
このステイン又は含浸剤に存在してもよい更なる成分は少量の、バインダー用の促進剤（硬化剤）、染料又は顔料、浸透助剤及び表面活性成分である。
【０１２２】
このステイン又は含浸剤は木材に慣用技術、例えば含浸、散布、ブラシング、ディッピング、浸漬又はスプレー等により適用できる。高圧下又は真空下で含浸することもできる。
【０１２３】
このステイン又は含浸剤は水性コーティングでもあり得る。有機溶媒に代わり、媒体は水又は水と水溶性有機溶媒の混合物からなり得る。立体障害アミン化合物ｂ）及び他の成分はこの媒体に溶解するか又は分散され得る。
【０１２４】
好ましいバインダーはアルキド樹脂又はアクリル樹脂あるいは両者の混合物の乳濁液である。
【０１２５】
本発明の１つの好ましい態様では、付加的なトップコートを木材に施す。
【０１２６】
木材をコートするのに適した全てのコーティング組成物を付加的なトップコートとして使用し得る。通常、それは有機溶媒あるいは水又は水と溶媒との混合物中に溶解又は分散したバインダーを含むであろう。バインダーは典型的には空気中で乾燥するか又は室温で硬化する表面コーティング樹脂であり得る。このようなバインダーの例はニトロセルロース、ポリビニルアセテート、ポリビニルクロリド、不飽和ポリエステル樹脂、ポリアクリレート、ポリウレタン、エポキシ樹脂、フェノール樹脂、及び特にアルキド樹脂である。バインダーは異なる表面コーティング樹脂の混合物であってもよい。バインダーが硬化性バインダーである場合、それらは通常硬化剤及び／又は促進剤とともに用いられる。
【０１２７】
コーティング組成物に好適に用いられ得る有機溶媒の典型的な例は脂肪族、芳香族又は脂環式炭化水素、アルコール、エステル、ケトン又は塩素化炭化水素である。
【０１２８】
水／溶媒混合物は典型的には水と低級アルコール、グリコール又はグリコールエーテルとの混合物である。
【０１２９】
トップコートは光重合性化合物の放射線硬化性で、溶媒を含まない処方物であってもよい。説明例はアクリレート又はメタクリレート、不飽和ポリエステル／スチレン混合物又は他のエチレン性不飽和モノマーあるいはオリゴマーの混合物である。
【０１３０】
トップコートは可溶性染料及び／又は顔料及び／又はフィラーを含み得る。顔料は有機、無機又は金属性顔料であり得る。顔料は不透明、又は例えば透明酸化鉄のように透明であり得る。フィラーは典型的にはカオリン、炭酸カルシウム又はケイ酸アルミニウムであり得る。好ましくはトップコートは透明ニス（即ちそれは非溶解成分を含まない）である。
【０１３１】
ステイン又は含浸剤は式（Ｉ）の立体障害アミンを含有し、光に対する良好な保護を提供するが、トップコートに式（Ｉ）の立体障害アミン及び／又は他の慣用光安定剤を加えるのが有利であり得る。好適な慣用光安定剤の説明例は以下の化合物である：
【０１３２】
ＵＶ吸収剤及び光安定剤
２−（２′−ヒドロキシフェニル）ベンゾトリアゾール類；例えば２−（２′−ヒドロキシ−５′−メチルフェニル）−ベンゾトリアゾール、２−（３′，５′−ジ−ｔａｒｔ−ブチル−２′−ヒドロキシフェニル）−ベンゾトリアゾール、２−（５′−tert−ブチル−２′−ヒドロキシフェニル）−ベンゾトリアゾール、２−（２′−ヒドロキシ−５′−（１，１，３，３−テトラメチルブチル）フェニル）ベンゾトリアゾール、２−（３′、５′−ジ−tert−ブチル−２′−ヒドロキシフェニル）−５−クロロ−ベンゾトリアゾール、２−（３′−tert−ブチル−２′−ヒドロキシ−５′−メチルフェニル）−５−クロロ−ベンゾトリアゾール、２−（３′−sec−ブチル−５′−tert−ブチル−２′−ヒドロキシフェニル）ベンゾトリアゾール、２−（２′−ヒドロキシ−４′−オクチルオキシフェニル）ベンゾトリアゾール、２−（３′、５′−ジ−tert−アミル−２′−ヒドロキシフェニル）ベンゾトリアゾール、２−（３′、５′−ビス−（ａ，ａ−ジメチルベンジル）−２′−ヒドロキシフェニル）ベンゾトリアゾール、２−（３′−tert−ブチル−２′−ヒドロキシ−５′−（２−オクチルオキシカルボニルエチル）フェニル）−５−クロロ−ベンゾ−トリアゾール、２−（３′−tert−ブチル−５′−〔２−（２−エチルヘキシルオキシ）−カルボニルエチル〕−２′−ヒドロキシフェニル）−５−クロロ−ベンゾトリアゾール、２−（３′−tert−ブチル−２′−ヒドロキシ−５′−（２−メトキシカルボニルエチル）フェニル）−５−クロロベンゾトリアゾール、２−（３′−tert−ブチル−２′−ヒドロキシ−５′−（２−メトキシカルボニルエチル）フェニル）ベンゾトリアゾール、２−（３′−tert−ブチル−２′−ヒドロキシ−５′−（２−オクチルオキシカルボニルエチル）フェニル）ベンゾトリアゾール、２−（３′−tert−ブチル−５′−〔２−（２−エチルヘキシルオキシ）カルボニルエチル〕−２′−ヒドロキシフェニル）ベンゾトリアゾール、２−（３′−ドデシル−２′−ヒドロキシ−５′−メチルフェニル）ベンゾトリアゾール、２−（３′−tert−ブチル−２′−ヒドロキシ−５′−（２−イソオクチルオキシカルボニルエチル）フェニルベンゾトリアゾール、２，２′−メチレン−ビス−〔４−（１，１，３，３−テトラメチルブチル）−６−ベンゾトリアゾール−２−イルフェノール〕；２−〔３′−tert−ブチル−５′−（２−メトキシカルボニルエチル）−２′−ヒドロキシフェニル〕−２Ｈ−ベンゾトリアゾールとポリエチレングリコール３００とのエステル交換生成物；〔Ｒ−ＣＨ2ＣＨ2−ＣＯＯ−ＣＨ2ＣＨ2−〕2−（式中、Ｒは３′−tert−ブチル−４′−ヒドロキシ−５′−２Ｈ−ベンゾトリアゾール−２−イルフェニル、２−〔２′−ヒドロキシ−３′−（ａ，ａ−ジメチルベンジル）−５′−（１，１，３，３−テトラメチルブチル）フェニル〕ベンゾトリアゾール；２−〔２′−ヒドロキシ−３′−（１，１，３，３−テトラメチルブチル）−５′−（ａ，ａ−ジメチルベンジル）フェニル）ベンゾトリアゾール。
【０１３３】
２−ヒドロキシベンゾフェノン類；例えば４−ヒドロキシ−、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【０１３４】
置換及び非置換安息香酸エステル類；例えば４−tert−ブチル−フェニルサリチレート、フェニルサリチレート、オクチルフェニルサリチレート、ジベンゾイルレソルシノール、ビス（４−tert−ブチルベンゾイル）レソルシノール、ベンゾイルレソルシノール、２，４−ジ−tert−ブチルフェニル３，５−ジ−tert−ブチル−４−ヒドロキシベンゾエート、ヘキサデシル３，５−ジ−tert−ブチル−４ヒドロキシベンゾエート、オクタデシル３，５−ジ−tert−ブチル−４ヒドロキシベンゾエート、２−メチル−４，６−ジ−tert−ブチルフェニル−３，５−ジ−tert−ブチル−４−ヒドロキシベンゾエート。
【０１３５】
アクリレート類；例えばエチルａ−シアノ−ｂ、ｂ−ジフェニルアクリレート、イソオクチルａ−シアノ−ｂ、ｂ−ジフェニルアクリレート、メチルａ−カルボメトキシシンナメート、メチルａ−シアノ−ｂ−メチル−ｐ−メトキシシンナメート、ブチルａ−シアノ−ｂ―メチル−ｐ−メトキシ−シンナメート、メチルａ−カルボメトキシ−ｐ−メトキシ−シンナメート及びＮ−（ｂ−カルボメトキシ−ｂ−シアノビニル）−２−メチルインドリン。
【０１３６】
ニッケル化合物；例えば、場合によりｎ−ブチルアミン、トリエタノールアミン又はＮ−シクロヘキシルジエタノールアミンのような付加的リガンドとの２，２′−チオ−ビス−〔４−（１，１，３，３−テトラメチルブチル）フェノール〕のニッケル錯体、例えば１：１又は１：２錯体、ニッケルジブチルジチオカーバメート、４−ヒドロキシ−３，５−ジ−tert−ブチルベンジルホスホン酸モノアルキルエステル（例えばメチル又はエチルエステル）のニッケル塩、ケトオキシム（例えば２−ヒドロキシ−４−メチルフェニルウンデシルケトオキシム）のニッケル錯体、場合により付加的リガンドとの１−フェニル−４−ラウロイル−５−ヒドロキシピラゾールのニッケル錯体。
【０１３７】
立体障害アミン；例えばビス（２，２，６，６−テトラメチル−４−ピペリジル）セバケート、ビス（２，２，６，６−テトラメチル−４−ピペリジル）スクシネート、ビス（１、２，２，６，６−ペンタメチル−４−ピペリジル）セバケート、ビス（１−オクチルオキシ−２，２，６，６−テトラメチル−４−ピペリジル）セバケート、ビス（１、２，２，６，６−ペンタメチル−４−ピペリジル）ｎ−ブチル−３，５−ジ−tert−ブチル−４−ヒドロキシベンジルマロネート、１−（２−ヒドロキシ−エチル）−２，２，６，６−テトラメチル−４−ヒドロキシピペリジンとコハク酸の縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロネート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ′−ビス−（２，２，６，６−テトラメチル−４−ピペリジル）ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１、２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアゾスピロ〔４．５〕デカン−２，４−ジオン、３−ドデシル−１−（２，２，６，６−テトラメチル−４−ピペリジル）ピロリジン−２，５−ジオン、３−ドデシル−１−（１、２，２，６，６−ペンタメチル−４−ピペリジル）ピロリジン−２，５−ジオン、３−ドデシル−１−（１，２，２，６，６−ペンタメチル−４−ピペリジル）ピロリジンー２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンの縮合産物、１，２−ビス（３−アミノプロピルアミノ）エタンと２，４，６−トリクロロ−１，３，５−トリアジン並びに４−ブチルアミノ−２，２，６，６−テトラメチルピペリジンの縮合産物（ＣＡＳ登録番号〔１３６５０４−９６−６〕）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ〔４，５〕デカン、７，７，９，９−テトラメチル−２−シクロウンデシル−１−オキサ−３，８−ジアザ−４−オキソスピロ〔４，５〕デカンとエピクロロヒドリンの反応産物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、１，２，２，６，６−ペンタメチル−４−ヒドロキシピペリジンとの４−メトキシメチレン−マロン酸ジエステル、ポリ〔メチルプロピル−３−オキシ−４−（２，２，６，６−テトラメチル−４−ピペリジル）〕シロキサン、２，２，６，６−テトラメチル−４−アミノピペリジン又は１，２，２，６，６−ペンタメチル−４−アミノピペリジンとマレイン酸無水物−ａオレフィンコポリマーの反応産物。
【０１３８】
オキサミド類；例えば４，４′−ジオクチルオキシオキサニリド、２，２′−ジエトキシオキサニリド、２，２′−ジオクチルオキシ−５，５′−ジ−tert−ブトキサニリド、２，２′−ジドデシルオキシ−５，５′−ジ−tert−ブトキサニリド、２−エトキシ−２′−エチロキサニリド、Ｎ，Ｎ′−ビス（３−ジメチルアミノプロピル）オキサミド、２−エトキシ−５−tert−ブチル−２′−エトキサニリド及び２−エトキシ−２′−エチル−５，４′−ジ−tert−ブトキサニリドとのその混合物、ｏ−及びｐ−メトキシ−ジ置換オキサニリドの混合物並びにｏ−及びｐ−エトキシ−ジ置換オキサニリドの混合物。
【０１３９】
２−（２−ヒドロキシフェニル）−１，３，５−トリアジン類；例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシ−プロポキシ）フェニル〕−４，６−ビス（２，４−ジメチル）−１，３，５−トリアジン、２−〔２−ヒドロキシ−４−（２−ヒドロキシ−３−オクチルオキシ−プロピルオキシ）フェニル〕−４，６−ビス（２，４−ジメチル）−１，３，５−トリアジン、２−〔４−（ドデシルオキシ／トリデシルオキシ−２−ヒドロキシプロポキシ）−２−ヒドロキシ−フェニル〕−４，６−ビス（２，４−ジ−メチルフェニル）−１，３，５−トリアジン、２−〔２−ヒドロキシ−４−（２−ヒドロキシ−３−ドデシルオキシ−プロポキシ）フェニル〕−４，６−ビス（２，４−ジメチルフェニル）１，３，５−トリアジン、２−（２−ヒドロキシ−４−ヘキシルオキシ）フェニル−４，６−ジフェニル−１，３，５−トリアジン、２−（２−ヒドロキシー４−メトキシフェニル）−４，６−ジフェニル−１，３，５−トリアジン、２，４，６−トリス〔２−ヒドロキシ−４−（３−ブトキシ−２−ヒドロキシ−プロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルへキシル−１−オキシ）−２−ヒドロキシプロピルオキシ〕フェニル｝−４，６−ビス（２，４−ジメチルフェニル）−１，３，５−トリアジン。
【０１４０】
本発明の更なる対象は、式Ｉ又はII：
【０１４１】
【化４０】
0004689778.tif 000022
【０１４２】
（式中、Ｇ1及びＧ2は独立に、１〜４個の炭素原子のアルキルであるか、又は一緒になってペンタメチレンであり、
Ｚ1及びＺ2はそれぞれメチルであるか、又はＺ1及びＺ2は一緒になって、場合によりエステル、エーテル、ヒドロキシ、オキソ、シアノヒドリン、アミド、アミノ、カルボキシ又はウレタン基により置換されていてもよい結合基を形成し、
Ｅはオキシル又はヒドロキシルであり、
Ｘは無機又は有機アニオンであり、そして
カチオンの総電荷ｈはアニオンの総電荷ｊに等しい）のヒンダードアミンの使用である。
【０１４３】
置換基の例及び好適なものはすでに記載してあり、本発明の上記対象にも適用する。
【０１４４】
本発明は次の用途に特に有用である：家具、寄木の床、チップボード又は木材細工品等の室内用途において；フェンス、建築部品、木製フロント、窓枠等の屋外用途において。
【０１４５】
最大の安定化が要求される場合には、完全な木材保護系が用いられる。かかる木材保護系は本発明による含浸、場合により、前記のように安定化され得る中間層及び最終トップコートからなる。
【０１４６】
【実施例】
次の実施例で本発明を説明する。
【０１４７】
実施例１
ａ）含浸
市販の含浸剤（Sepamからの５．２％固形分含量の「Xylamon（登録商標）Incolore」）に、表１に記載の添加剤を全処方物に対して０．５％添加した。
比較処方物：全処方物に対して０．５％のTinuvin（登録商標）２９２（チバスペシャリティーケミカルスからのヒンダードアミン光安定剤）
もみの木のパネルに含浸剤をブラシ（１回適用）で塗布し、室温で２４時間乾燥した。
【０１４８】
ｂ）トップコート
トップコートを
５３．４８部のアルキド樹脂（Jagalyd Antihydro（登録商標）、E. Jager KG、ホワイトスピリット中の６０％溶液）、
１０．６９部のチキソトロピー剤（Jagalyd Antihydro-Thix（登録商標）、E. Jager KG、５０％溶液）、
９２部の促進剤（Jager Antihydro−Trockner（登録商標））、
３３．４４部の溶媒（Terlitol（登録商標）３０）、
３２部の抗剥離剤（Ascinin（登録商標）Ｐ、ＢＡＹＥＲ）及び
１５部の抗剥離剤（Luactin（登録商標）Ｍ、ＢＡＳＦ）
から製造した。
【０１４９】
トップコートを１．５％Tinuvin（登録商標）３８４（チバスペシャリティーケミカルスからのＵＶ吸収剤）及び１％Tinuvin（登録商標）１２３（チバスペシャリティーケミカルスからのヒンダードアミン光安定剤）で安定化した。濃度はバインダー固形分に基いた。
【０１５０】
含浸したもみの木のパネルにトップコートをブラシ（３回適用）で塗布し、各適用後に室温で２４時間乾燥した。
【０１５１】
パネルを促進耐候試験機：キセノン−ウェザロメーター（ＣＡＭ７  サイクル：６０℃で１０２分間光、４０℃で雨とともに１８分間光）に暴露した。
【０１５２】
耐候試験後に、色変化ＤＥをＤＩＮ６１７４にしたがって測定した。非安定化含浸及び非安定化トップコートを有する非暴露もみの木パネルを参照として用いた。
【０１５３】
結果を表１に示す。
【０１５４】
【表１】
0004689778.tif 000023
【０１５５】
実施例２
ａ）含浸
１５％の固形分含量を有する水系含浸剤（主バインダー成分：水性アクリル懸濁液）に、表２に示した１％の添加剤を加えた。
比較処方物：全処方物に対して０．５％のTinuvin（登録商標）２９２（チバスペシャリティーケミカルスからのヒンダードアミン光安定剤）
もみの木のパネルに含浸剤をブラシ（１回適用）で塗布し、室温で２４時間乾燥した。
【０１５６】
ｂ）トップコート
３９％の固形分含量を有する水系トップコートを（主バインダー成分：水性アクリル懸濁液）を２％のTinuvin（登録商標）１１３０（チバスペシャリティーケミカルスからのＵＶ吸収剤）及び１％のTinuvin（登録商標）２９２（チバスペシャリティーケミカルスからのヒンダードアミン光安定剤）で安定化した。濃度はバインダーの固形分に基いた。
【０１５７】
含浸したもみの木のパネルにトップコートをブラシ（２回適用）で塗布し、各適用後に室温で２４時間乾燥した。
【０１５８】
ｃ）トップコートなし
第２のシリーズでは、含浸木材パネルをトップコートなしで促進耐候試験にかけた。
【０１５９】
トップコートを有するパネルを促進耐候試験機：ＱＵＶ（ＵＶＡ−３４０：５８℃で５時間光、２２℃で光なしで１時間スプレー）に暴露した。
【０１６０】
耐候試験後に、色変化ＤＥをＤＩＮ６１７４にしたがって測定した。参照として、非安定化含浸及び非安定化トップコートを有する非暴露もみの木パネルを用いた。結果を表２に示す。
【０１６１】
トップコートなしの含浸パネルを次の条件：ＵＶＡ−３４０バルブ：付加湿度なしで室温にて連続照射：で促進耐候試験機に暴露した。
【０１６２】
耐候試験後に、色変化ＤＥをＤＩＮ６１７４にしたがって測定した。参照として、非安定化含浸を有する非暴露もみの木パネルを用いた。結果を表３に示す。
【０１６３】
【表２】
0004689778.tif 000024
【０１６４】
【表３】
0004689778.tif 000025
【０１６５】
実施例３
ａ）含浸
実施例２に記載されたのと同じ含浸剤を用いた。
【０１６６】
ｂ）トップコート
４１％の固形分含量を有する水系トップコートを（主バインダー成分：水性アクリル懸濁液）を２％のTinuvin（登録商標）１１３０（チバスペシャリティーケミカルスからのＵＶ吸収剤）及び１％のTinuvin（登録商標）２９２（チバスペシャリティーケミカルスからのヒンダードアミン光安定剤）で安定化した。濃度はバインダー固形分に基いた。添加剤はブチルグリコールに予備溶解した。
【０１６７】
含浸剤はもみの木のパネルにブラシ（２回適用）で塗布し、室温で２４時間乾燥した。
【０１６８】
含浸したもみの木のパネルにトップコートをブラシ（２回適用）で塗布し、各適用後に室温で２４時間乾燥した。
【０１６９】
パネルを促進耐候試験機：ＱＵＶ（ＵＶＡ−３４０：５８℃で５時間光、２２℃で光なしで１時間スプレー）に暴露した。
【０１７０】
黄変をＡＳＴＭ  Ｄ  １９２５にしたがって測定した。結果を促進耐候試験前後（同じパネル）における黄色指数ＤＹＩの差として示した。結果を表４に示す。
【０１７１】
【表４】
0004689778.tif 000026
【０１７２】
実施例４
実施例１を化合物１０５で繰り返し、同じ耐候試験条件を適用した。安定剤なしのコントロールパネルは５３．１の初期黄色指数Ｙを示し、化合物１０５のサンプルは５１．９であった。
式１０５の化合物は含浸中に良好に取込まれた。
【０１７３】
【化４１】
0004689778.tif 000027
【０１７４】
Tinuvin（登録商標）１１３０及びTinuvin（登録商標）３８４はチバスペシャリティーケミカルス社の市販ベンゾトリアゾールＵＶ吸収剤である。
【０１７５】
Tinuvin（登録商標）２９２及びTinuvin（登録商標）１２３はチバスペシャリティーケミカルス社の市販立体障害アミンである。
【０１７６】
【化４２】
0004689778.tif 000028